(57)【要約】【課題】アルデヒド類の水素化還元反応において、副反応を抑制し、アルコール選択率が高いニッケル触媒を提供すること。【解決手段】アルデヒド類を水素添加するための触媒であって、ニッケル、アルカリ金属、シリカを含み、ニッケル含有量がＮｉＯ換算で５質量％以上３０質量％以下の範囲にあり、アルカリ金属含有量が０．３質量％以上３質量％以下の範囲にあり、水洗後のアルカリ金属残留率が８０％以上１００％以下の範囲にある、ニッケル触媒。【選択図】図１
2020163334.tif 000002
【特許請求の範囲】
【請求項１】
アルデヒド類を水素添加するための触媒であって、
ニッケル成分、アルカリ金属成分およびシリカを含み、
ニッケル含有量がＮｉＯ換算で５質量％以上３０質量％以下の範囲にあり、
アルカリ金属含有量が０．３質量％以上３質量％以下の範囲にあり、
水洗後のアルカリ金属残留率が８０％以上１００％以下の範囲にある、
ニッケル触媒。
【請求項２】
アルデヒド類を水素添加するための触媒の製造方法であって、
シリカ及びニッケル化合物を混合して成型前駆体を調製する混合工程、
前記成型前駆体を成型して焼成前駆体を調製する成型工程、
前記焼成前駆体を焼成して触媒を調製する焼成工程、を含み、
前記シリカのアルカリ金属含有量が０．１質量％以上かつ２．０質量％以下の範囲にあり、
前記シリカの水洗後のアルカリ金属残留率が８０％以上かつ１００％以下の範囲にあり、
前記シリカの一次粒子径が１ｎｍ以上かつ３０ｎｍ以下の範囲にある、
ニッケル触媒の製造方法。
【発明の詳細な説明】
【技術分野】
【０００１】
本発明は、アルデヒド類を水素添加するためのニッケル触媒及びその製造方法に関する。
【背景技術】
【０００２】
アルデヒド類を水素添加してアルコールを製造する方法は、古くから知られている。例えば、特許文献１には、珪藻土担体にニッケル等を主成分とする活性成分を担持した触媒を用いて、２−エチルヘキセナールを水素添加して２−エチルヘキサノールを製造する方法が開示されている。
【０００３】
また、特許文献２には、ニッケル珪藻土触媒中のニッケルに対して、金属分として３〜１５％のマグネシウム、カルシウム、バリウム、ストロンチウム、ジルコニウムのうちから選択された１種もしくは２種以上を含む還元ニッケル触媒が開示されている。この文献には、その還元ニッケル触媒を用い、飽和及び不飽和アルデヒド類を水素添加し、対応するアルコールを製造する方法が開示されている。更に、この文献には、ニッケル触媒を用いたアルデヒド類の水素添加反応において、エーテル及びアセタールを生成する副反応が大きな問題として記載されている。特許文献２では、これらの副反応は触媒中に存在する酸によって促進されることに着目し、塩基性金属塩を触媒中に含ませることで副反応が著しく抑制されたことが記載されている。
【０００４】
このように、触媒中に存在する酸によって種々の副反応が起こることは従来からよく知られている。この副反応を抑制する方法として、例えば、特許文献３には、脱水素反応用触媒にアルカリ処理を施す方法が記載されている。この文献には、触媒表面の酸点をアルカリで被毒することで、副生成物の生成を抑制したことが記載されている。
【０００５】
上記特許文献１、２に記載されているように、アルデヒド類の水素添加反応において、酸点は副反応を促進することが知られていた。また、特許文献２、３に記載されているように、様々な方法を用いて触媒に塩基性成分を含ませることで、このような副反応を抑制する方法も知られていた。しかし、これらの方法を用いてもなお、副反応が起こるという課題があった。
【先行技術文献】
【特許文献】
【０００６】
【特許文献１】特開昭５３−５４１８８号公報
【特許文献２】特公昭４４−１７１２７号公報
【特許文献３】特許第４３２１１６０号公報
【発明の概要】
【発明が解決しようとする課題】
【０００７】
本発明は、アルデヒド類の水素添加反応において、副反応を抑制し、アルコール選択率が高いニッケル触媒及びその製造方法を提供することを目的とする。
【課題を解決するための手段】
【０００８】
本発明者らは、触媒中におけるアルカリ金属成分の分散状態に着目した。本発明者らは、アルカリ金属成分を表面に固定化したシリカを触媒中に高分散させることで、触媒中においてアルカリ金属成分の偏析が抑制されることを見出した。このようにアルカリ金属が高分散されたニッケル触媒をアルデヒド類の水素添加反応に用いると、副反応が抑制され、アルコールの選択率が高くなる。
【発明の効果】
【０００９】
本発明によれば、アルデヒド類の水素添加反応において、副反応を抑制し、アルコールの選択率が高いニッケル触媒及びその製造方法を提供できる。
【図面の簡単な説明】
【００１０】
【図１】実施例１に記載された方法で得られたニッケル触媒の電子顕微鏡写真である。
【図２】実施例１に記載された方法で得られたニッケル触媒の元素マップ（Ｎａ）である。
【図３】実施例１に記載された方法で得られたニッケル触媒の元素マップ（Ｎｉ）である。
【発明を実施するための形態】
【００１１】
［本発明のニッケル触媒の概要］
本発明のニッケル触媒は、アルカリ金属成分を表面に固定化したシリカが高分散されている。そして、シリカの表面に固定化したアルカリ金属成分は、触媒中において安定な状態で存在する。一般的に、アルカリ金属は、水等の極性溶媒に溶解しやすく、このような極性溶媒が存在する環境下においては容易に溶出する。また、このようなアルカリ金属は、熱によって容易に偏析しやすい。しかし、本発明のニッケル触媒は、シリカの表面にアルカリ金属成分を固定化している。このようなニッケル触媒は、水に浸漬してもアルカリ金属成分がほとんど溶出しない。また、熱による偏析も少ない。したがって、ニッケル触媒中において、アルカリ金属成分が高分散した状態が維持される。
【００１２】
本発明のニッケル触媒は、アルデヒド類を水素添加するための触媒であって、ニッケル成分、アルカリ金属成分およびシリカを含み、ニッケル含有量がＮｉＯ換算で５質量％以上かつ３０質量％以下の範囲にあり、アルカリ金属含有量が０．３質量％以上かつ３質量％以下の範囲にあり、水洗後のアルカリ金属残留率が８０％以上かつ１００％以下の範囲にある。
【００１３】
［先行技術との対比］
本発明のニッケル触媒は、前記特許文献１〜３と比較して、「アルカリ金属含有量が０．３質量％以上かつ３質量％以下の範囲にあり、水洗後のアルカリ金属残留率が８０％以上かつ１００％以下の範囲にある」という点で相違する。例えば、特許文献２、３に示される製造方法では、アルカリ金属やアルカリ土類金属といった塩基性の化合物を水に溶解して用いる。この製造方法では、乾燥等で水が除去される際に塩基性の化合物が移動して偏析しやすい。また、アルコールのような極性溶媒が生成する反応において、アルカリ金属が溶出しやすい。これに対し、本発明のニッケル触媒は、アルカリ金属をシリカの表面に固定化しているので、アルカリ金属が偏析し難い。また、この固定化されたアルカリ金属は、極性溶媒中に溶出し難い。このようなニッケル触媒をアルデヒド類の水素添加反応に用いると、副反応が抑制され、アルコールの選択率が向上する。
【００１４】
［本発明のニッケル触媒］
以下、本発明のニッケル触媒について、詳述する。
【００１５】
［アルカリ金属成分］
本発明のニッケル触媒は、アルカリ金属成分を含む。このアルカリ金属成分は、リチウム、ナトリウム、カリウム及びセシウムから選ばれる少なくとも１種であることが好ましい。このアルカリ金属成分は、ナトリウム及びカリウムから選ばれる少なくとも１種であることがより好ましい。また、本発明におけるニッケル触媒のアルカリ金属含有量（アルカリ金属成分の含有量）は、金属元素換算で、０．３質量％以上かつ３質量％以下の範囲にある。本発明のニッケル触媒は、一定量のアルカリ金属成分を含有するので、アルデヒド類の水素添加反応に使用すると副反応が抑制される。このアルカリ金属含有量は、０．５質量％以上かつ２質量％以下の範囲にあることが好ましい。このアルカリ金属含有量が多すぎると、アルデヒド類の水素添加反応の進行を阻害する可能性がある。また、このアルカリ金属含有量が少なすぎても、副反応が抑制され難くなる可能性がある。
【００１６】
本発明のニッケル触媒に含まれるアルカリ金属成分は、触媒に含まれるシリカの表面に固定化したので、極性溶媒に溶出し難い。また、このアルカリ金属成分は、熱によって移動が起き難い。このようにアルカリ金属成分を触媒中に固定化したか否かは、ニッケル触媒を水洗した後のアルカリ金属残留率で評価することができる。本発明のニッケル触媒は、水洗した後のアルカリ金属残留率が、８０％以上かつ１００％以下の範囲にある。このアルカリ金属残留率が高い本発明のニッケル触媒は、水分や熱によってアルカリ金属が移動し難い。したがって、本発明のニッケル触媒は、アルカリ金属成分が偏析し難い。
【００１７】
本発明のニッケル触媒に含まれるアルカリ金属成分は、触媒中に均一に分散されていることが好ましい。触媒中におけるアルカリ金属の分散状態を評価する簡易な方法として、走査電子顕微鏡観察（ＳＥＭ観察）及びエネルギー分散型Ｘ線分析（ＥＤＸ分析）を用いる方法がある。この方法は、ＳＥＭを用いて触媒の断面を観察し、ＥＤＸ分析を用いて元素マッピングする方法である。また、より詳しくこの分散状態を評価する方法は、Ｘ線マイクロアナライザー（ＥＰＭＡ）を用いて触媒の断面をライン分析する方法がある。本発明のニッケル触媒に含まれるアルカリ金属成分は、前述のライン分析して得られるアルカリ金属に由来するピークの強度が触媒断面の中心部と外周部付近でほぼ同程度であることが好ましい。具体的には、触媒の外周部のアルカリ金属に由来するピークの強度が、中心部のアルカリ金属に由来するピークの強度に対して０．９以上かつ１．１以下の範囲にあることが好ましい。このように、触媒の外周部と中心部でアルカリ金属に由来するピークの強度がほぼ同じであるニッケル触媒は、アルカリ金属成分の分散性が極めて高い。このため、アルデヒド類の水素添加反応において副反応がより抑制される傾向にある。
【００１８】
［ニッケル成分］
一般的に、ニッケル触媒を用いた水素添加反応は、金属ニッケルの表面で反応が進むとされている。しかし、金属ニッケルは空気中で急激に酸化される。したがって、一般的なニッケル触媒は、空気中で安定なニッケル化合物を含む。そして、水素添加反応前にこのニッケル化合物を金属ニッケルに還元してから反応に使用する。このように反応前にニッケル触媒に含まれるニッケル化合物を金属ニッケルに還元する処理は、再還元処理又は前処理といわれる。
本発明のニッケル触媒は、ニッケル成分を含む。このニッケル成分は、金属ニッケルまたはニッケル化合物として本発明のニッケル触媒中に含まれる。このニッケル成分は、空気中で安定であって、水素添加反応前に還元されやすいものが好ましい。例えば、本発明のニッケル触媒は、空気中で安定な酸化ニッケルを含むことが好ましい。なお、本発明のニッケル触媒に含まれるニッケル成分は、酸化ニッケルに限定されるものではない。例えば、空気中で安定に取り扱えるよう表面に酸化被膜が形成された金属ニッケルを含んでいてもよい。このように表面に酸化被膜が形成された金属ニッケルは、表面の酸化被膜を還元するだけで金属ニッケルになる。したがって、酸化ニッケルと比べて前処理の時間が少なくなるので、より好ましい。また、これらのニッケル化合物および金属ニッケルが触媒中で共存していてもよい。
【００１９】
本発明のニッケル触媒が酸化被膜を形成した金属ニッケルを含む場合、その金属ニッケルの結晶子径は、１ｎｍ以上かつ１０ｎｍ以下の範囲にあることが好ましい。金属ニッケルの結晶子径は、金属ニッケルの結晶サイズを表す指標の一つである。この値が小さいほど金属ニッケルの結晶サイズも小さくなる。結晶サイズが小さい金属ニッケルは、その表面積が大きくなる。したがって、金属ニッケルの表面を利用した反応において、金属ニッケルの結晶子径は小さいことが好ましい。しかし、１ｎｍ未満の結晶子径を有する金属ニッケルを合成することは困難である。
【００２０】
本発明のニッケル触媒におけるニッケル含有量（ニッケル成分の含有量）は、ＮｉＯ換算で、５質量％以上かつ３０質量％以下の範囲にある。このニッケル含有量は、ＮｉＯ換算で、１０質量％以上かつ２５質量％以下の範囲にあることが好ましい。このニッケル含有量は、ＮｉＯ換算で、１０質量％以上かつ２０質量％以下の範囲にあることが特に好ましい。このニッケル含有量が少ないと、ニッケル触媒のコストが低くなる。一方、このニッケル含有量が高くなると、ニッケル触媒の活性は増加する傾向にある。このニッケル含有量が前述の範囲にある本発明のニッケル触媒は、コストが低く、優れた触媒活性を示す。
【００２１】
本発明のニッケル触媒に含まれるニッケル成分は、触媒中において均一に分散されていることが好ましい。触媒中におけるニッケル成分の分散状態は、簡易な方法であれば、ＳＥＭにより触媒の断面を観察し、ＥＤＸ分析を用いて元素マッピングする方法で評価できる。また、より詳しくニッケル成分の分散状態を評価するには、ＥＰＭＡを用いて触媒の断面をライン分析する方法がある。本発明のニッケル触媒に含まれるニッケル成分は、前述のライン分析をし、得られるニッケルに由来するピークの強度が触媒断面の中心部と外周部付近でほぼ同程度であることが好ましい。具体的には、触媒の外周部のニッケルに由来するピークの強度が、中心部のニッケルに由来するピークの強度に対して０．９以上かつ１．１以下の範囲にあることが好ましい。このように、触媒の外周部と中心部でニッケルに由来するピークの強度が前述の範囲にあるニッケル触媒は、ニッケル成分の分散性が高い。したがって、ニッケル含有量が少なくても、アルデヒド類の水素添加反応において高い触媒活性が期待できる。
【００２２】
［シリカ］
本発明のニッケル触媒に含まれるシリカは、その表面にアルカリ金属成分を固定化する。したがって、このようなシリカを含む本発明のニッケル触媒を水で洗浄しても、アルカリ金属成分が残存しやすい。このシリカの含有量は、本発明のニッケル触媒のアルカリ金属含有量に合わせて適宜調整される。なお、本発明のニッケル触媒は、このシリカ以外にも、後述する無機担体に由来するシリカを含みうる。
【００２３】
［無機担体］
本発明のニッケル触媒は、無機担体を含むことが好ましい。この無機担体は、ニッケル成分の分散性を高める効果を有する。また、この無機担体は、熱によるニッケル成分の凝集を抑制する効果も有する。この無機担体として、従来公知の無機化合物を用いることができる。この無機担体は、シリカを主成分とする担体であることが好ましい。シリカを主成分とする担体としては、例えば、珪藻土、粉末状のシリカ、又はヒュームドシリカ等が好ましい。シリカを主成分とする担体は、固体酸性質を示さない又は示しても少ないものが多い。したがって、アルデヒド類の水素添加反応において副反応を抑制できるので好ましい。この無機担体は、このようなシリカを主成分とする担体以外であっても、固体酸性質を示さない又は示しても少ないものであれば問題なく使用することができる。しかし、アルミナを主成分とする担体は、固体酸を多く含むことがあるので、好ましくない。
【００２４】
［比表面積：窒素吸着法］
本発明のニッケル触媒の比表面積は、２００ｍ２／ｇ以上かつ３００ｍ２／ｇ以下の範囲にあることが好ましい。比表面積がこの範囲にある本発明のニッケル触媒は、アルデヒド類の水素添加反応において高い触媒活性を示す。この比表面積が大き過ぎると、予期しない副反応が生じる可能性があるので好ましくない。
【００２５】
［細孔容積：水銀圧入法］
本発明のニッケル触媒の細孔容積は、０．４ｍＬ／ｇ以上かつ１．０ｍＬ／ｇ以下の範囲にあることが好ましく、０．５ｍＬ／ｇ以上かつ０．７ｍＬ／ｇ以下の範囲にあることがより好ましい。細孔容積が大きい本発明のニッケル触媒は、アルデヒド類が触媒中に拡散しやすくなるので、好ましい。一方、細孔容積が大き過ぎると、本発明のニッケル触媒の強度が極端に低下する。触媒の強度が低下すると、触媒が破砕や粉化しやすくなる。触媒が破砕や粉化することによって発生した微粉は、反応容器中の根詰まりを引き起こすことがある。したがって、本発明のニッケル触媒は、一定の強度を有しつつ、細孔容積が高いものが好ましい。
【００２６】
［強度］
本発明のニッケル触媒の強度は、１ペレットあたり少なくとも３Ｎ／ｍｍ以上であることが好ましい。触媒の強度が低下すると、触媒が破砕や粉化しやすくなる。触媒が破砕や粉化することによって発生した微粉は、反応容器中の根詰まりを引き起こすことがある。したがって、本発明のニッケル触媒の強度は、高いほど良い。現実的な上限は、１ペレットあたり５０Ｎ／ｍｍである。
【００２７】
［形状］
本発明のニッケル触媒の形状は、従来公知の形状であればよく、例えば、球状、柱状又はこれらに類する形状であってもよい。本発明のニッケル触媒の形状は、柱状又はそれに類する形状であることが好ましい。この柱状には、円柱状、三つ葉状、四つ葉状といった形状も含まれる。本発明のニッケル触媒の形状は、柱状であって、その径は０．５ｍｍ以上かつ５ｍｍ以下の範囲にあり、その長さが１ｍｍ以上かつ１０ｍｍ以下の範囲にあることが好ましい。
【００２８】
［本発明のニッケル触媒の製造方法］
本発明のニッケル触媒の製造方法（以下、本発明の製造方法ともいう。）は、アルデヒド類を水素添加するための触媒の製造方法であって、シリカ及びニッケル化合物を混合して成型前駆体を調製する混合工程、前記成型前駆体を成型して焼成前駆体を調製する成型工程、前記焼成前駆体を焼成して触媒を調製する焼成工程、を含み、前記シリカのアルカリ金属含有量が０．１質量％以上かつ２．０質量％以下の範囲にあり、前記シリカの水洗後のアルカリ金属残留率が８０％以上かつ１００％以下の範囲にあり、前記シリカの一次粒子径が１ｎｍ以上かつ３０ｎｍ以下の範囲にある。以下、本発明の製造方法について詳述する。
【００２９】
［シリカ及びニッケル化合物を混合して成型前駆体を調製する混合工程］
この工程は、シリカ、ニッケル化合物を混合して成型前駆体を調製する工程である。
【００３０】
この工程で用いるシリカは、そのアルカリ金属含有量が０．１質量％以上かつ２．０質量％以下の範囲にあり、水洗後のアルカリ金属残留率が８０％以上かつ１００％以下の範囲にある。このアルカリ金属成分は、このシリカの表面に固定化されているので、水洗後であってもそのほとんどがシリカ粒子の表面に残留する。このシリカは、例えば、表面ＯＨ基が多いシリカを含む分散液に一定量のアルカリ金属成分を添加する方法で得ることができる。この分散液中において、シリカの表面ＯＨ基のプロトンはアルカリ金属に交換される。表面ＯＨ基が多いシリカは、ゾルゲル法により得ることができる。例えば、ゾルゲル法を用いて得られたシリカゾルにアルカリ金属塩を加え、ｐＨを８以上かつ１１以下の範囲に調整する方法で得ることができる。このとき、ｐＨをこの範囲に調整する理由は、表面ＯＨ基のプロトンとアルカリ金属との交換を促進するためである。なお、焼成されたシリカは、焼成によって表面ＯＨ基が脱水縮合して除去される。したがって、そのようなシリカは、表面にアルカリ金属を固定することが困難である。
【００３１】
この工程で用いるシリカの一次粒子径は、１ｎｍ以上かつ３０ｎｍ以下の範囲にある。この一次粒子径は、１ｎｍ以上かつ１０ｎｍ以下の範囲にあることが好ましい。シリカの一次粒子径が小さいほど、シリカの表面積は増える。シリカの表面積が増えると、アルカリ金属を表面に固定化しやすくなる。また、シリカの一次粒子径が小さいと、この工程でニッケルと混合する際にシリカが高分散しやすくなる。シリカが高分散すれば、アルカリ金属も高分散する。
【００３２】
この工程で用いるニッケル化合物は、焼成により分解され酸化ニッケルを生成する水酸化ニッケル、炭酸ニッケル、塩基性炭酸ニッケル等が好ましい。このようなニッケル化合物は、市販の原料を購入してもよい。また、ニッケル塩の水溶液をアルカリで中和して合成してもよい。この方法は、沈殿法と呼ばれる。この方法は、触媒調製の分野において広く知られた方法である。この沈殿法を用いる場合、ニッケル塩の水溶液に無機担体を分散させておくことが好ましい。これは、無機担体の表面にニッケル化合物が分散しやすくなるためである。
【００３３】
この工程では、無機担体としてシリカを主成分とする担体を用いることが好ましい。シリカを主成分とする担体は、例えば、珪藻土、粉末状のシリカ、ヒュームドシリカ等が好ましい。シリカを主成分とする担体は、固体酸性質を示さない又は示しても少ないものが多い。このため、アルデヒド類の水素添加反応において副反応を抑制できるので好ましい。この無機担体は、このようなシリカを主成分とする担体以外であっても、固体酸性質を示さない又は示しても少ないものであれば問題なく使用することができる。しかし、アルミナを主成分とする担体は、固体酸を多く含むことがあるので、好ましくない。なお、この工程では、無機担体は粉末状であることが好ましい。無機担体が成型体である場合、シリカ、ニッケル化合物の分散性が低下する。特に、無機担体が大きい場合は、その中心部までシリカ、ニッケル化合物が分散し難くなる。したがって、無機担体の大きさは、１ｍｍ以下であることが好ましい。
【００３４】
この工程では、シリカ及びニッケル化合物を混合して成型前駆体を調製する。この工程における各成分の混合比率は、最終的に得られるニッケル触媒の組成に合わせて適宜調整される。この工程で得られる成型前駆体は、粉末状、顆粒状又は粘土状であってもよい。所望の形状に成型するために適切な形状を取ることが好ましい。例えば、打錠成型法により成型する場合は、成型前駆体は粉末状又は顆粒状であることが好ましい。このような粉末状又は顆粒状の成型前駆体は、シリカ、ニッケル化合物を粉末の状態で混合する方法を用いることができる。また、顆粒状の成型前駆体は、粉末状の成型前駆体をローラーコンパクタ等で圧密することで調製することができる。
【００３５】
押出成形法により成型する場合は、成型前駆体は粘土状であることが好ましい。粘土状の成型前駆体は、シリカ、ニッケル化合物を混合する際に、水、バインダー及び滑材等を添加して混練する方法により調製することができる。このとき、アルカリ金属塩を含み、ｐＨが８以上かつ１１以下の範囲に調整されたシリカゾルとニッケル化合物とを混合してもよい。
【００３６】
［前記成型前駆体を成型して焼成前駆体を調製する成型工程］
この工程は、前述の混合工程で得られた成型前駆体を成型して、焼成前駆体を調製する工程である。
【００３７】
この工程では、従来公知の成型方法を用いて、成型前駆体を成型することができる。例えば、打錠成型法又は押出成型法を用いることができる。このような成型法を用いて、球状、柱状又はこれらに類する形状に成型前駆体を成型する。この工程では、成型前駆体は、柱状であって、その径が０．５ｍｍ以上かつ５ｍｍ以下の範囲にあり、その長さが１ｍｍ以上かつ１０ｍｍ以下の範囲にある形状に成型されることが好ましい。
【００３８】
［前記焼成前駆体を焼成してニッケル触媒を調製する焼成工程］
この工程は、前述の成型工程で得られた焼成前駆体を焼成して、ニッケル触媒を調製する工程である。
【００３９】
この工程では、焼成前駆体に含まれるニッケル化合物が焼成により分解され、酸化ニッケルが生成する。ニッケル化合物が分解されるために必要な焼成温度は、ニッケル化合物の種類によって変わる。しかし、３００℃以上かつ４５０℃以下の範囲で焼成すれば、概ね酸化ニッケルが得られる。ただし、あまり高温で焼成すると酸化ニッケルが凝集して成長する。このように酸化ニッケルが凝集したニッケル触媒は、アルデヒド類の水素添加反応における触媒活性が低下する。この工程では、３５０℃以上かつ４００℃以下の範囲で焼成前駆体を焼成することが好ましい。また、焼成時間は、概ね５時間以上かつ２４時間以下の範囲にあることが好ましい。
【００４０】
本発明の製造方法では、前述の焼成工程を経て得られたニッケル触媒を還元安定化処理してもよい。この還元安定化処理とは、ニッケル触媒に含まれる酸化ニッケルを金属ニッケルに還元した後、その表面を酸化被膜で覆う方法を指す。このような方法を用いることで、金属ニッケルを含むニッケル触媒であっても、空気中で安全に取り扱うことができる。また、アルデヒド類の水素化反応前に行う前処理が容易になる。
【００４１】
本発明のニッケル触媒に含まれる酸化ニッケルを金属ニッケルに還元する方法は、例えば、還元性のガスを流通した状態で酸化ニッケルが還元されるまで加熱する方法がある。しかし、加熱し過ぎると金属ニッケル同士が凝集して成長し、金属ニッケルの結晶子径が大きくなる。そこで、このような還元処理は、３８０℃以上かつ４３０℃以下の温度範囲で実施されることが好ましい。還元処理に要する時間は、ニッケル触媒の仕込量によって変化する。還元処理の終了を見極めるには、反応後のガスについて水の含有量を分析すればよい。還元処理が終了に近づくと、還元によって生成する水が減少する。
【００４２】
還元処理されたニッケル触媒には金属ニッケルが含まれるため、これをそのまま空気中に取り出すと急激に酸化する。場合によっては、酸化熱によって発火することもある。そこで、還元処理後のニッケル触媒は、不活性ガス中において、ごく少量の酸素でゆっくりと表面を酸化することが好ましい。このような処理は、安定化処理とも呼ばれる。この処理を施すことで、空気中でも金属ニッケルを含むニッケル触媒を安全に取り扱うことができる。
【実施例】
【００４３】
以下、実施例によって本発明を更に詳細に説明する。しかし、本発明はこれらの実施範囲に限定されるものではない。
【００４４】
［測定方法］
本発明の実施例では、実施例で得られた中間体及びニッケル触媒について、下記の条件で測定を行った。
【００４５】
［アルカリ金属含有量］
試料０．２ｇを溶解して得られた水溶液を原子吸光分析（日立ハイテク社製、Ｚ−２３１０）して、アルカリ金属含有量を算出した。なお、検量線はブランクを含む４点で作成した。
【００４６】
［水洗後のアルカリ金属残留率］
試料１ｇを秤量し、ビーカーに充填した。このビーカーに試料１ｇに対し１００ｍＬの割合で、イオン交換水を加えて、６０分静置した。その後、ビーカー中の水を除去し、試料を１２０℃で乾燥した。この試料を水洗後の試料として、前述のアルカリ金属含有量を測定した。この水洗後のアルカリ金属含有量を水洗前のアルカリ金属含有量で除して、アルカリ金属残留率を算出した。
【００４７】
［ニッケル含有量］
試料０．１ｇを溶解して得られた水溶液を高周波誘導結合プラズマ発光分光分析（ＳＩＩ製、ＳＰＳ５５２０）して、ニッケル含有量を算出した。なお、検量線は３点で作成した。
【００４８】
［ニッケル、アルカリ金属の分散性］
試料を切断して断面を露出させた。この断面を上にして試料台にセットした。これをＳＥＭ（日本電子株式会社製、ＪＳＭ−７６００Ｆ）を用いて観察した。なお、このとき試料の断面が１画面に収まるよう倍率を調節した。この倍率で、ＥＤＸ分析を行った。その結果、試料の断面におけるニッケル及びアルカリ金属の元素マップが得られた。
【００４９】
［ニッケル結晶子径］
得られた試料について、Ｘ線回折測定を行った。また、この測定は以下の条件で行った。
＜Ｘ線回折測定条件＞
装置          ：ＭｉｎｉＦｌｅｘ（株式会社リガク製）
操作軸        ：２θ／θ
線源          ：ＣｕＫα
測定方法      ：連続式
電圧          ：４０ｋＶ
電流          ：２０ｍＡ
開始角度      ：２θ＝２０°
終了角度      ：２θ＝７０°
サンプリング幅：０.０２０°
スキャン速度  ：４.０００°／ｍｉｎ
＜結晶子径の算出方法＞
Ｘ線回折測定により、得られたデータについて解析ソフト（株式会社リガク製、ＪＡＤＥ）で求めた。具体的には、解析ソフトに測定データを読み込み、２θ＝５１°±１°にピークトップを有するピークの結晶子径（積分幅から求めた値）を、ニッケル結晶子径とした。
【００５０】
［比表面積］
得られた試料について窒素流通下にて前処理を行い、全自動比表面積測定装置（マウンテック製、型式；ＭａｃｓｏｒｂＨＭ  ｍｏｄｅｌ−１２２０）にセットし、窒素吸着法（ＢＥＴ法）を用いて、窒素の脱離量から、ＢＥＴ１点法により比表面積を算出した。具体的には、試料０.１ｇを測定セルに充填し、窒素流通下にて２５０℃で、４０分間の加熱処理（前処理）を行った。その後、窒素混合ガス（体積分率で窒素が３０％、ヘリウムが７０％）の気流中で液体窒素温度に保ち、窒素を試料に平衡吸着させた。次に、上記混合ガスを流しながら試料温度を徐々に室温まで上昇させ、その間に脱離した窒素の量を熱伝導度型検出器（ＴＣＤ）で検出した。最後に純窒素を１ｃｃパルスで流通させ、先の窒素脱離量との比から比表面積を算出した。
【００５１】
［細孔容積］
得られた試料について、水銀圧入法にて細孔分布を測定した。また、この測定は以下の条件で行った。
測定装置    ＡｕｔｏＰｏｒｅＩＶ（Ｍｉｃｒｏｍｅｒｉｔｉｃｓ社製）
試料重量    １．０ｇ
試料前処理  １１０℃−３ｈｒ
圧力範囲    １．５〜６００００ｐｓｉａ
【００５２】
［強度］
得られた試料について、強度の測定を行った。また、その測定は以下の条件で行った。
測定装置：圧壊強度計（インストロン社製、型式３３６５）
測定回数：１０回（この平均値を測定値とした）
測定方向：縦、横、長さ方向で最も薄い面（圧壊強度が最も低い面）を測定した。
【００５３】
［形状］
得られた試料を１０個抽出し、その径及び長さをノギスで測定した。この１０個の測定値の平均を、試料の径及び長さとした。
【００５４】
［シリカの一次粒子径］
１）ＳｉＯ２として１．５ｇに相当する試料をビーカーに採取してから、恒温反応槽（２５℃）に移し、純水を加えて液量を９０ｍＬにした。以下の操作は、２５℃に保持した恒温反応槽中にて行った。
２）ｐＨ３．６〜３．７になるように０．１モル／Ｌ塩酸を加えた。
３）塩化ナトリウムを３０ｇ加え、純水で１５０ｍＬに希釈し、１０分間攪拌した。
４）ｐＨ電極をセットし、攪拌しながら０．１モル／Ｌ水酸化ナトリウム水溶液を滴下して、ｐＨ４．０に調整した。
５）ｐＨ４．０に調整した試料を０．１モル／Ｌ水酸化ナトリウム水溶液で滴定し、ｐＨ８．７〜９．３の範囲での滴定量とｐＨ値を４点以上記録して、０．１モル／Ｌ水酸化ナトリウム水溶液の滴定量をＸ、その時のｐＨ値をＹとして、検量線を作った。
６）次の式（２）からＳｉＯ２１．５ｇ当たりのｐＨ４．０〜９．０までに要する０．１モル／Ｌ水酸化ナトリウム水溶液の消費量Ｖ（ｍＬ）を求め、次の〔ａ〕又は〔ｂ〕に従って比表面積ＳＡ１［ｍ２／ｇ］を求めた。
〔ａ〕  実験式（３）にて、ＳＡ１の値を求め、その値が８０〜３５０ｍ２／ｇの範囲にある場合は、その値をＳＡ１とした。
〔ｂ〕  実験式（３）によるＳＡ１の値が３５０ｍ２／ｇを超える場合は、改めて実験式（４）にて、ＳＡ１を求め、その値をＳＡ１とした。
このＳＡ１を用いて、式（５）から平均粒子径Ｄ１（ｎｍ）を求める。
Ｖ＝（Ａ×ｆ×１００×１．５）／（Ｗ×Ｃ）  ・・・  （２）
ＳＡ１＝２９．０Ｖ−２８  ・・・  （３）
ＳＡ１＝３１．８Ｖ−２８  ・・・  （４）
Ｄ１＝６０００／（ρ×ＳＡ１）  ・・・  （５）    （ρ：試料の密度）
但し、上記式（２）における記号の意味は次の通りである。
Ａ：ＳｉＯ２１．５ｇ当たりｐＨ４．０〜９．０までに要する０．１モル／Ｌ水酸化ナトリウム水溶液の滴定量（ｍｌ）
ｆ：０．１モル／Ｌ水酸化ナトリウム水溶液の力価
Ｃ：試料のＳｉＯ２濃度（％）
Ｗ：試料採取量（ｇ）
【００５５】
［アルデヒド類の水素添加試験］
＜前処理＞
０．５Ｌオートクレーブにニッケル触媒１１．５ｇを仕込んだ。これに水素を１５０ｍＬ／ｍｉｎで流通させながら、１７０℃で９０ｍｉｎ保持した。その後室温まで冷却した。その後、オートクレーブ内の水素を窒素で置換した。
＜水素添加試験＞
ｎ−ブチルアルデヒド３２．６ｇとｎ−ブタノール６５．４ｇを混合し、混合液を前述のオートクレーブへ注入した。この混合液をオートクレーブ中で７００ｒｐｍで撹拌しながら１１０℃まで昇温した。その後、オートクレーブ内の圧力が５ＭＰａとなるまで水素を注入し、圧力を５ＭＰａに維持した状態で２時間保持した。その後、これを室温まで冷却し、反応液を得た。
＜分析＞
得られた反応液をガスクロマトグラフ（島津製作所製、ＧＣ−１４Ｂ）で分析し、ｎ−ブチルアルデヒド（ＮＢＤ）、２−エチルヘキサナール（２ＥＨ）、ｎ−ブタノール（ＮＢＡ）及びＣ１２アセタール（Ｃ１２ＡＣ）の含有量を測定した。そして、各成分の含有量を用いて下記の式から転化率及び選択率を算出した。
［転化率］
転化率（％）＝(反応前のＮＢＤ含有量−反応後のＮＢＤ含有量)／反応前のＮＢＤ含有量×１００
［ＮＢＡ選択率］
ＮＢＡ選択率（％）＝反応後のＮＢＡ含有量／(反応後のＮＢＡ含有量＋反応後の２ＥＨ含有量×２＋反応後のＣ１２ＡＣ含有量×３)×１００
［２ＥＨ選択率］
２ＥＨ選択率（％）＝反応後の２ＥＨ含有量×２／(反応後のＮＢＡ含有量＋反応後の２ＥＨ含有量×２＋反応後のＣ１２ＡＣ含有量×３)×１００
［Ｃ１２ＡＣ選択率］
Ｃ１２ＡＣ選択率（％）＝反応後のＣ１２ＡＣ含有量×３／(反応後のＮＢＡ含有量＋反応後の２ＥＨ含有量×２＋反応後のＣ１２ＡＣ含有量×３)×１００
【００５６】
［実施例１］
［シリカ及びニッケル化合物を混合して成型前駆体を調製する混合工程］
ゾルゲル法を用いて得られた一次粒子径が５ｎｍのシリカゾルに、水酸化ナトリウムを加え、ｐＨを１０に調整した。このとき、シリカゾルに含まれるシリカの含有量は、ＳｉＯ２換算で、２０．５質量％であった。その後、このシリカゾルを乾燥して得られたシリカのアルカリ金属含有量を測定した。また、このシリカの水洗後のアルカリ金属残留率を前述の測定方法に基づき算出した。その結果、アルカリ金属含有量は、１質量％であった。また、アルカリ金属残留率は、９９％であった。
【００５７】
硫酸ニッケル水和物（ＮｉＳＯ４・６Ｈ２Ｏ、和光純薬工業社製）２５４ｇを水道水８９０ｇに溶解した。次に、この水道水に珪藻土（東京興行貿易商会社、品名：Ｃｅｌｉｔｅ）を１７８ｇ分散させた。この水道水の温度を７２．５℃に調整した。ここで得られた溶液を、以下では「母液」という。
【００５８】
別容器を用いて、炭酸ナトリウム（Ｎａ２ＣＯ３、関東化学社製）１８０ｇを水道水８９０ｇに溶解し、７２．５℃に調整した。ここで得られた溶液を、以下では「アルカリ溶液」という。
【００５９】
前述の母液に前述のアルカリ溶液を一定の速度で８０分かけて加えた。その後、この混合液を７２．５℃に保持しつつ、１２０分間攪拌した。その後、得られたスラリーを、ヌッチェを用いて減圧濾過し、ケーキ状のニッケル化合物を得た。
【００６０】
得られたケーキ状のニッケル化合物の全量を５０℃に調整した５Ｌの温水へ投入し、スラリー化して、懸濁洗浄及び濾過を行った。同工程を繰り返し行い、濾液の電気伝導度が１．５ｍＳ／ｃｍとなったところで洗浄を終了した。
【００６１】
箱型乾燥機を用いて、ケーキ状のニッケル化合物を１２０℃で１２時間乾燥した。ハンマークラッシャーミルを用いて、乾燥後のケーキを粉砕して、粉末状のニッケル化合物を得た。
【００６２】
前述の工程で得られたシリカゾル２，５００ｇと、ニッケル化合物６６７ｇとを双腕ニーダーを用いて混合した。これに、バインダー成分として、メチルセルロースを１０ｇ、カルボキシメチルセルロースを１０ｇ添加し、さらに混合した。このとき、これらの混合物は粘土状になった。これを成型前駆体とした。
【００６３】
［成型前駆体を成型して焼成前駆体を調製する成型工程］
前述の成型工程で得られた成型前駆体を、２軸オーガ押出機を用いて２．６ｍｍφの円柱状に成型した。これを１２０℃で乾燥したものを焼成前駆体とした。
【００６４】
［焼成前駆体を焼成して触媒を調製する焼成工程］
前述の工程で得られた焼成前駆体５００ｇを、マッフル炉を用いて３６５℃で４．５時間焼成してニッケル触媒を得た。
【００６５】
このニッケル触媒２５０ｇを環状炉に仕込んだ。この環状炉に、空間速度が４５０ｈ-1となる流量で水素を流通し、４２０℃まで昇温した。その後、４２０℃で４時間保持した。保持終了後、窒素ガスを流通しながら８０℃まで冷却した。その後、窒素ガスに空気を徐々に加え、安定化処理を行った。このとき、空気の添加量をニッケル触媒の温度が１５０℃を超えない範囲で調整した。その後、酸化による発熱がなくなったら、空気の添加量を徐々に増やした。そして、空気を１００％添加しても発熱がなくなったところで、安定化処理を終了した。この安定化処理を経て得られたニッケル触媒を前述の方法で分析及び評価した結果を表１に示した。また、このニッケル触媒のＳＥＭ画像、ニッケル及びアルカリ金属の分散状態を表す元素マッピングの結果を、それぞれ図１〜３に示した。
【００６６】
［比較例１］
実施例１で得られたシリカゾルをアンモニウムタイプのイオン交換樹脂に流通させ、ナトリウムを除去した。また、このシリカゾル２，０００ｇと、ニッケル化合物８００ｇとを双腕ニーダーを用いて混合した。これに、バインダー成分として、メチルセルロースを１０ｇ、カルボキシメチルセルロースを１０ｇ添加し、さらに混合した。これ以外の工程は、実施例１と同様の方法で行った。
【００６７】
［比較例２］
比較例１の方法で得られたシリカゾル２，０００ｇと、ニッケル化合物８００ｇと炭酸カリウム（関東化学製）８．１ｇとを双腕ニーダーを用いて混合した。これに、バインダー成分として、メチルセルロースを１０ｇ、カルボキシメチルセルロースを１０ｇ添加し、さらに混合した。これ以外の工程は、比較例１と同様の方法で行った。
【００６８】
［比較例３］
比較例１の方法で得られたシリカゾル２，０００ｇと、ニッケル化合物８００ｇと炭酸カリウム（関東化学製）１４．４ｇを、双腕ニーダーを用いて混合した。これに、バインダー成分として、メチルセルロースを１０ｇ、カルボキシメチルセルロースを１０ｇ添加し、さらに混合した。これ以外の工程は、比較例１と同様の方法で行った。
【００６９】
［比較例４］
バーサルアルミナＲ−３を４２６ｇと、ニッケル化合物８００ｇとを双腕ニーダーを用いて混合した。なお、これにシリカゾルは添加しなかった。これに、バインダー成分として、メチルセルロースを１０ｇ、カルボキシメチルセルロースを１０ｇ添加し、さらに混合した。これ以外の工程は、実施例１と同様の方法で行った。
【００７０】
【表１】
2020163334.tif 000003
【図１】
2020163334.tif 000004
【図２】
2020163334.tif 000005
【図３】
2020163334.tif 000006